СПОСОБ ДЛЯ ИЗГОТОВЛЕНИЯ ИЗДЕЛИЙ-ПРЕДШЕСТВЕННИКОВ, СПОСОБ ДЛЯ ИЗГОТОВЛЕНИЯ СВЕРХПРОВОДЯЩЕГО ПРОВОДА, ИЗДЕЛИЕ-ПРЕДШЕСТВЕННИК И СВЕРХПРОВОДЯЩИЙ ПРОВОД

1. Способ для изготовления изделия-предшественника, включающий в себя этапы:
приготовления ламинированного металла, содержащего первый металлический слой (13) и слой никеля (14), сформированный на поверхности упомянутого первого металлического слоя (13);
формирования промежуточного слоя (20) на поверхности упомянутого слоя никеля (14) упомянутого ламинированного металла; и
формирования слоя немагнитного сплава никеля (12) из упомянутого ламинированного металла путем воздействия на упомянутый ламинированный металл термообработкой после прохождения упомянутого этапа формирования промежуточного слоя (20).
2. Способ по п.1, в котором на упомянутом этапе приготовления ламинированного металла приготавливают упомянутый ламинированный металл, в котором второй металлический слой (11), обладающий более высокой прочностью, чем упомянутый первый металлический слой (13), формируют под упомянутым первым металлическим слоем (13).
3. Способ по п.1, в котором на упомянутом этапе приготовления ламинированного металла упомянутый слой никеля (14) обладает толщиной 1 мкм или более и 10 мкм или менее.
4. Способ для изготовления сверхпроводящего провода, включающий в себя этапы:
приготовления ламинированного металла, содержащего первый металлический слой (13) и слой никеля (14), сформированный на поверхности упомянутого первого металлического слоя (13);
формирования промежуточного слоя (20) на поверхности упомянутого слоя никеля (14) упомянутого ламинированного металла;
формирования сверхпроводящего слоя (30) на поверхности упомянутого промежуточного слоя (20); и
формирования слоя немагнитного сплава никеля (12) из упомянутого ламинированного металла путем воздействия на упомянутый ламинированный металл термообработкой после прохождения любого одного из упомянутых этапов, - этапа формирования промежуточного слоя (20) или этапа формирования сверхпроводящего слоя (30).
5. Способ по п.4, в котором на упомянутом этапе приготовления ламинированного металла приготавливают упомянутый ламинированный металл, в котором второй металлический слой (11), обладающий более высокой прочностью, чем упомянутый первый металлический слой (13), формируют под упомянутым первым металлическим слоем (13).
6. Способ по п.4, в котором на упомянутом этапе приготовления ламинированного металла упомянутый слой никеля (14) обладает толщиной 1 мкм или более и 10 мкм или менее.
7. Изделие-предшественник, содержащее:
слой немагнитного сплава никеля (12); и
промежуточный слой (20), сформированный на поверхности упомянутого слоя немагнитного сплава никеля (12), в котором
в упомянутом слое немагнитного сплава никеля (12) концентрация никеля монотонно снижается от поверхности на границе с упомянутым промежуточным слоем (20) к поверхности, противоположной упомянутой границе.
8. Изделие-предшественник по п.7, дополнительно содержащее второй металлический слой (11), сформированный под упомянутым слоем немагнитного сплава никеля (12) и обладающий более высокой прочностью, чем упомянутый слой немагнитного сплава никеля (12).
9. Сверхпроводящий провод, содержащий:
изделие-предшественник по п.7, и
сверхпроводящий слой (30), сформированный на поверхности промежуточного слоя (20).